(57)【要約】【課題】電池の機密性を高め、多湿環境下での外部からの水分進入による電池特性劣化を抑制し、且つガスケット表面の剥離による漏液を防止した、長期の信頼性に優れた扁平型非水電解液二次電池を提供する。【解決手段】扁平型非水電解液二次電池のガスケットに、フッ素含有量が７０ｍｏｌ％以上８５ｍｏｌ％以下であるとともに、カーボンをターゲットとして、ＸＰＳ分析を行った場合、結合エネルギー２８８〜２９６ｅＶの範囲でのピークと結合エネルギー２８１〜２８８ｅＶの範囲でのピークの強度比が４：１〜６：１であるテトラフルオロエチレンパーフルオロアルキルビニルエーテル共重合体（ＰＦＡ）を用いる。【選択図】図１
2011071003.tif 000002
【特許請求の範囲】
【請求項１】
正極と、負極と、セパレータ及び非水電解液を、電池ケース、封口板及びガスケットからなる電池容器に収納した扁平型非水電解液二次電池であって、前記ガスケットにはテトラフルオロエチレンパーフルオロアルキルビニルエーテル共重合体（ＰＦＡ）を用いており、そのフッ素含有量が７０ｍｏｌ％以上８５ｍｏｌ％以下であるとともに、カーボンをターゲットとして、Ｘ線光電子分光分析を行った場合、結合エネルギー２８８〜２９６ｅＶの範囲でのピークと結合エネルギー２８１〜２８８ｅＶの範囲でのピークの強度比が４：１〜６：１を示すことを特徴とする扁平型非水電解液二次電池。
【発明の詳細な説明】
【技術分野】
【０００１】
本発明は、扁平型非水電解液二次電池の長期信頼性の向上、さらに詳しくは高温保存もしくは多湿保存における電池の信頼性に優れた扁平型非水電解液二次電池に関するものである。
【背景技術】
【０００２】
近年、携帯電話やＰＤＡといった情報端末のコードレス化やポータブル化が急速に進み、さらなる小型・軽量化の需要の拡大に伴い、高エネルギー密度を有する非水電解液リチウム電池の要望が高まっている。中でも充放電が可能である二次電池は環境負荷が小さいため注目されている。このような状況の中、大きさ・実装性・コストなどの面から扁平型（ボタン型、コイン型、扁平角型）の非水電解液二次電池の市場は広がり、その用途も多岐にわたっている。
【０００３】
従来、扁平型非水電解液二次電池のガスケット材料としては耐薬品性、弾力性、耐クリープ性に優れ、且つ成型性が良く、射出成型で作製しやすい安価なポリプロピレン（ＰＰ）等の汎用樹脂が広く用いられている。
【０００４】
一方、メモリーバックアップ用電源に用いられる扁平型非水電解液二次電池には、リフローはんだ溶接による回路基板への自動実装が要求されるものが多いため、高温仕様のガスケット材が要求され、ポリフェニレンサルファイド（ＰＰＳ）やフッ素系樹脂などの耐熱性のエンジニアリングプラスチックが用いられている。
【０００５】
また、機器の主電源用途に用いられる扁平型非水電解液二次電池には長期間にわたる高い信頼性が求められ、実使用では高温環境下だけではなく、多湿環境下で使用されることもあるため、湿度に対する対策を講じることも重要である。
【０００６】
しかし、非水電解液二次電池は、水溶液電池とは異なり水分に対して非常に弱い面を持っており、外部からの水分浸入により電池特性が早期に劣化してしまうという課題をもっている。そのため、透湿性の低いテトラフルオロエチレンパーフルオロアルキルビニルエーテル共重合体（ＰＦＡ）やテトラフルオロエチレンエチレン共重合体（ＥＴＦＥ）などのフッ素系樹脂をガスケット材料に用い、外部からの水分進入を防ぐ方法が検討されている（例えば特許文献１）。特にＰＦＡ樹脂はフッ素含有量が多く、透湿性が非常に低いため注目されている。
【先行技術文献】
【特許文献】
【０００７】
【特許文献１】特開２００６−１４７１５９号公報
【発明の概要】
【発明が解決しようとする課題】
【０００８】
しかし、このＰＦＡ樹脂を扁平型非水電解液二次電池のガスケット材に用いた場合、扁平型非水電解液二次電池の封口部がカシメ封口であるため、カシメ時の圧力によってガスケット表面が剥離するという課題を抱えていた。これは、フッ素樹脂の分子を構成するフッ素原子同士の原子間力が弱いために少しの圧力が加わるだけで分子同士が乖離してしまい、表面層として剥離してしまうためであると考えられる。そのため、フッ素樹脂の含有フッ素量が多いほど剥離が容易に起こってしまうという課題があった。
【０００９】
また、断面がＬ字形またはＵ字形のリング形状を有する扁平型非水電解液二次電池のガスケットにおいては、その形状が複雑なために剥離の問題が特に顕著になる。扁平型非水電解液二次電池のガスケットのような複雑な形状を安価に大量生産するには射出成型が最適である。射出成型では樹脂を均一に素早く金型内に流動させることが重要であるが、樹脂を均一に素早く金型内に流動させるには高い射出圧が必要となり、高い圧力を樹脂に加えると分子同士の乖離を招きやすくなり、ガスケットの表面にスキン層と呼ばれる層を形成しやすくなる。
【００１０】
これが封口時の圧力によって剥離するために剥離の問題が顕著になると考えられる。射出圧を低くすることでスキン層の発生は抑制できるが、樹脂が均一に素早く金型内に流動できないため樹脂密度に粗密が生じ、成型後の収縮率に差が生まれガスケットの形状のばらつきを招くという新たな問題があった。
【００１１】
扁平型非水電解液二次電池では、特に外部からの水分浸入を防ぐことが重要な課題であるため、ガスケットの材料であるフッ素樹脂そのものの透湿度の低さだけではなく、電池ケースとガスケット間や封口板とガスケット間に隙間を極力生じさせないよう、均一で製造ばらつきの少ない形状を有することも重要である。フッ素樹脂のフッ素含有量を増やすことで、樹脂そのものの透湿度を大きく低減させることはでき、多湿環境下での使用において高い信頼性を実現できる。
【００１２】
しかし、封口時の表面剥離や成型での形状ばらつきを招いてしまった場合には、電池ケースとガスケット間や封口板とガスケット間に隙間が生じ、その隙間からの水分浸入や、または電池内部からの漏液によって信頼性の低下につながる。機密性を高めるために電池ケースとガスケットの間、および封口板とガスケットの間に液体の封止剤を塗布することが行われているが、ガスケットの表面が剥離してしまった場合や、ガスケットの形状ばらつきが大きい場合には封止剤の塗布だけでは十分な機密性を確保できない。
【００１３】
また、昨今のポータブル機器の小型・軽量化の需要の拡大に伴い、電池自体の高エネルギー密度化の要求はさらに高まっている。これに対応すべく、ガスケットは極力薄型化し、電池内部の容積を増やす取り組みが行われている。しかし、ガスケットの薄型化によって樹脂の流動する経路が細くなり、射出成型時のガスケット表面でのスキン層の発生や形状のばらつきをさらに悪化させることにつながる。
【００１４】
したがって、扁平型非水電解液二次電池において、電池の高エネルギー密度化を実現しつつ、高温環境下や多湿環境下などの苛酷な環境下での保存に対し高い信頼性を維持し、且つガスケットの表面剥離や、形状のばらつきによる機密性の低下を防ぐことは、この種の電池の実用電池としての需要を高める上で非常に重要な課題である。
【００１５】
本発明はこれら課題を解決し、高い信頼性と高いエネルギー密度を併せ持つ扁平型非水電解液二次電池を提供することを目的とする。
【課題を解決するための手段】
【００１６】
上記課題を解決するために本発明の扁平型非水電解液二次電池は、正極と、負極と、セパレータ及び電解液を、電池ケース、封口板及び樹脂製ガスケットからなる電池容器に収納した扁平型非水電解液二次電池であって、前記ガスケット樹脂が、フッ素含有量が７０ｍｏｌ％以上８５ｍｏｌ％以下であるとともに、カーボンをターゲットとして、Ｘ線光電子分光分析を行った場合、結合エネルギー２８８〜２９６ｅＶの範囲でのピークと結合エネルギー２８１〜２８８ｅＶの範囲でのピークの強度比が４：１〜６：１であるＰＦＡ樹脂からなることを特徴とするものである。
【発明の効果】
【００１７】
本発明により、扁平型非水電解液二次電池の機密性を高め、多湿環境下での外部からの水分進入による電池特性劣化を大きく抑制し、高い信頼性を持つ扁平型非水電解液二次電池が提供できる。
【図面の簡単な説明】
【００１８】
【図１】本発明の実施の形態における扁平型非水電解液二次電池の断面図
【発明を実施するための形態】
【００１９】
以下、本発明に係わる扁平型非水電解液二次電池の一例を詳細に説明する。
【００２０】
本発明は、正極と、負極と、セパレータ及び電解液を、電池ケース、封口板及び樹脂製ガスケットからなる電池容器に収納した扁平型非水電解液二次電池であって、前記ガスケット樹脂が、フッ素含有量が７０ｍｏｌ％以上８５ｍｏｌ％以下であるとともに、カーボンをターゲットとして、Ｘ線光電子分光分析（ＸＰＳ分析）を行った場合、結合エネルギー２８８〜２９６ｅＶの範囲でピークと結合エネルギー２８１〜２８８ｅＶの範囲でのピークの強度比が４：１〜７：１であるＰＦＡ樹脂からなることを特徴とするものである扁平型非水電解液二次電池である。
【００２１】
結合エネルギー２８８〜２９６ｅＶの範囲での主たるピークはＣ−Ｆの結合である。また結合エネルギー２８１〜２８８ｅＶの範囲での主たるピークはＣ＝Ｏ、Ｃ−Ｏ、Ｃ−Ｃ、ＣＨｎの結合である。この構成により、扁平型非水電解液二次電池の機密性を高め、多湿環境下での外部からの水分進入による電池特性劣化を大きく抑制し、高い信頼性を持つ扁平型非水電解液二次電池を作製することができる。
【００２２】
フッ素原子は分極率が低く分子間力が弱いため大きな撥水性を有する。つまり、樹脂を構成するフッ素含有量が多いほどフッ素樹脂の撥水性が高まり、樹脂そのものの透湿度を低減することは可能である。しかし、フッ素含有量の増加は分子間力の低下につながり、封口時の表面剥離や形状ばらつきを招くという問題があった。  
【００２３】
これに対し、種々の検討の結果、フッ素含有量７０ｍｏｌ％以上８５ｍｏｌ％以下であるとともに、カーボンをターゲットとして、ＸＰＳ分析を行った場合、結合エネルギー２８８〜２９６ｅＶの範囲でのピークと結合エネルギー２８１〜２８８ｅＶの範囲でのピークの強度比が４：１〜６：１であるＰＦＡ樹脂を用いることで、封口時の表面剥離や形状ばらつきによる機密性の低下を招くことなく、且つ多湿環境下での水分浸入を大きく抑制した信頼性の高い扁平型非水電解液二次電池が提供できることを見出した。
【００２４】
フッ素含有量を７０ｍｏｌ％以上にすることで、高温多湿という苛酷な環境下でも水分浸入を十分抑制できるが、８５ｍｏｌ％以上になると分子間力の低下によるガスケット表面層の剥離を招いてしまう。フッ素含有量により、ＸＰＳ分析を行った場合、元素の結合状態の強度比で最適値を見出すことが可能になる。
【００２５】
以下、本発明の実施の形態について説明する。なお、以下に示す実施の形態は本発明を具体化した一例であって、本発明の技術的範囲を限定するものではない。
【００２６】
図１は、本発明の扁平型非水電解液二次電池の断面図である。正極１と負極２、セパレータ３及び非水電解液からなる発電要素を、集電体７を介して正極端子を兼ねる電池ケース４、負極端子を兼ねる封口板５及び電池ケース４と封口板５を絶縁するガスケット６により収納、封止された扁平型非水電解液二次電池において、前記ガスケット６がフッ素含有量７０ｍｏｌ％以上８５ｍｏｌ％以下であるとともに、カーボンをターゲットとして、
ＸＰＳ分析を行った場合、結合エネルギー２８８〜２９６ｅＶの範囲でのピークと結合エネルギー２８１〜２８８ｅＶの範囲でのピークの強度比が４：１〜６：１であるＰＦＡ樹脂からなることを特徴とするものである。
【００２７】
前記正極１はペレット状に成型した電極であり、正極活物質としては、例えば五酸化バナジウム、三酸化モリブデン、リチウムマンガン複合酸化物などの３Ｖ級の活物質、または、リチウムを含有するコバルト酸リチウム、ニッケル酸リチウム、スピネル型のマンガン酸リチウムなどの４Ｖ級活物質が挙げられる。但し、可逆なリチウムを含有しない五酸化バナジウム、三酸化モリブデン、リチウムマンガン複合酸化物などを正極に用いる場合にのみ、電池を構成する際に負極２にリチウムを化学的又は電気化学的に挿入する必要がある。
【００２８】
前記負極２もペレット状に成型した電極であり、負極活物質としては、例えばＬｉ４Ｔｉ５Ｏ１２、ＳiＯ、ＳｎＯ、Ｎｂ２Ｏ５、ＷＯ２等の金属酸化物や、黒鉛やコークス等の炭素材料、もしくはリチウム−アルミニウム合金、リチウム−鉛合金、リチウム−錫合金等のリチウム合金などが挙げられる。
【００２９】
セパレータ３には、従来から用いられているポリエチレンやポリプロピレン、またはセルロース、ポリフェニレンサルファイドをはじめとするエンジニアリングプラスチックなどを用いるのが好ましい。
【００３０】
非水電解液を構成する溶質としては、ＬｉＰＦ６、ＬｉＢＦ４、ＬｉＣｌＯ４、ＬｉＣＦ３ＳＯ３、ＬｉＡｓＦ６、ＬｉＮ（ＣＦ３ＳＯ２）２、ＬｉＮ（Ｃ２Ｆ５ＳＯ２）２などの単体あるいは複数成分を混合して使用することができる。また、非水電解液を構成する溶媒として、プロピレンカーボネート、エチレンカーボネート、ブチレンカーボネート、ビニレンカーボネート、ジメチルカーボネート、ジエチルカーボネート、スルホラン、ジメトキシエタン、ジエトキシエタン、テトラヒドロフラン、ジオキソラン、γ−ブチロラクトンなどの単体または複数成分を使用することができるが、これに限定されるものではない。
【００３１】
集電体７は導電性カーボン塗料を電池ケース４及び封口板５の内面に塗布したものである。
【実施例】
【００３２】
以下、本発明の実施例を図面および表を参照しながら、さらに具体的に説明する。
【００３３】
（実施例１）
正極１は、ＬｉＣｏＯ２に導電剤としてカーボンブラック、および結着剤としてフッ素樹脂粉末を質量比で９０：５：５の割合で混合し、直径１０ｍｍ、厚み０．５ｍｍのペレット状に成型した後、２００℃中で２４時間乾燥したものを用いた。
【００３４】
負極２はチタン酸リチウム（Ｌｉ４Ｔｉ５Ｏ１２）に、カーボンブラック及びフッ素樹脂粉末を質量比９３：５：２の割合で混合し、直径１０ｍｍ、厚み０．５ｍｍのペレット状に成型した後、１２０℃で２４時間加熱処理したものを用いた。
セパレータ３はポリプロピレン製不織布を用い、また、電池ケース４、封口板５にはステンレス鋼を用いた。
【００３５】
ガスケット６にはフッ素含有量８４．２ｍｏｌ％であるＰＦＡ樹脂を用い、ガスケット表面に封止剤材料としブチルゴムを溶解させたトルエン溶剤をガスケット表面に塗布した後、６０℃雰囲気下で１時間乾燥し溶剤を除去することでガスケット表面に封止剤層を形
成したものを用いた。
【００３６】
集電体７は、導電性カーボン塗料を電池ケース４及び封口板５の内面に塗布した後、塗膜の水分を除去するために電池ケース４を１５０℃で６時間乾燥したものを用いた。また、非水電解液としてはエチレンカーボネートとメチルエチルカーボネ−トを体積比１：３の割合で混合した溶媒に、溶質としてＬｉＰＦ６を１ｍｏｌ／ｌの割合で溶解したものを用いて作成した図１に示す構造の扁平型非水電解液二次電池を電池Ａ１とした。
【００３７】
（実施例２）
ガスケット材料としてフッ素含有量が８０．２ｍｏｌ％であるＰＦＡ樹脂を用いた以外は電池Ａ１と同様にして作製した図１に示す構造の扁平型非水電解液二次電池を電池Ａ２とした。
【００３８】
（実施例３）
ガスケット材料としてフッ素含有量が７６．１ｍｏｌ％であるＰＦＡ樹脂を用いた以外は電池Ａ１と同様にして作製した図１に示す構造の扁平型非水電解液二次電池を電池Ａ３とした。
【００３９】
（実施例４）
ガスケット材料としてフッ素含有量が７０．４ｍｏｌ％であるＰＦＡ樹脂を用いた以外は電池Ａ１と同様にして作製した図１に示す構造の扁平型非水電解液二次電池を電池Ａ４とした。
【００４０】
（比較例１）
ガスケット材料としてフッ素含有量が１０１．２ｍｏｌ％であるＰＦＡ樹脂を用いた以外は電池Ａ１と同様にして作製した図１に示す構造の扁平型非水電解液二次電池を電池Ｂ１とした。
【００４１】
（比較例２）
ガスケット材料としてフッ素含有量が９５．１ｍｏｌ％であるＰＦＡ樹脂を用いた以外は電池Ａ１と同様にして作製した図１に示す構造の扁平型非水電解液二次電池を電池Ｂ２とした。
【００４２】
（比較例３）
ガスケット材料としてフッ素含有量が９０．３ｍｏｌ％であるＰＦＡ樹脂を用いた以外は電池Ａ１と同様にして作製した図１に示す構造の扁平型非水電解液二次電池を電池Ｂ３とした。
【００４３】
（比較例４）
ガスケット材料としてフッ素含有量が６５．１ｍｏｌ％であるＰＦＡ樹脂を用いた以外は電池Ａ１と同様にして作製した図１に示す構造の扁平型非水電解液二次電池を電池Ｂ４とした。
【００４４】
（比較例５）
ガスケット材料としてフッ素含有量が６０．１ｍｏｌ％であるＰＦＡ樹脂を用いた以外は電池Ａ１と同様にして作製した図１に示す構造の扁平型非水電解液二次電池を電池Ｂ５とした。
【００４５】
（比較例６）
ガスケット材料としてフッ素含有量が５５．１ｍｏｌ％であるＰＦＡ樹脂を用いた以外は
電池Ａ１と同様にして作製した図１に示す構造の扁平型非水電解液二次電池を電池Ｂ６とした。
【００４６】
（比較例７）
ガスケット材料としてフッ素含有量が８５．０ｍｏｌ％であるＰＦＡ樹脂を用いた以外は電池Ａ１と同様にして作製した図１に示す構造の扁平型非水電解液二次電池を電池Ａ５とした。
【００４７】
（比較例８）
ガスケット材料としてフッ素含有量が７０．１ｍｏｌ％であるＰＦＡ樹脂を用いた以外は電池Ａ１と同様にして作製した図１に示す構造の扁平型非水電解液二次電池を電池Ａ６とした。
【００４８】
完成した扁平型非水電解液二次電池はいずれも直径１６ｍｍ、厚さ１．６ｍｍである。これらの扁平型非水電解液二次電池について、組み立て後、２．６Ｖの定電圧で２４時間充電（保護抵抗５０Ω）を行った。これらの電池について、７０℃９０％の高温多湿環境下で３０日間保存した後の放電容量と漏液の有無を確認した。本実験では、各電池５０個ずつについて試験開始前に予め漏液の発生が無いことを確認後、試験を行い漏液の発生状況について検査を行った。
【００４９】
放電容量は２ｋΩの定抵抗放電を２．０Ｖに至るまで行い、このときの容量を算出したものである。
【００５０】
また上記の電池Ａ１〜Ａ６、Ｂ１〜Ｂ６のガスケット材料に対してＸＰＳ分析を実施した。使用した機器はＵＬＶＡＣ  ＰＨＩ，Ｉｎｃ．製  Ｍｏｄｅｌ５６００であった。試験条件はＸ線ソースはＡｌ−ｍｏｎｏ．１４８６Ｅｖを使用した。ＸＰＳはカーボンをターゲットとして、結合エネルギー２８８〜２９６ｅＶの範囲でのピークと結合エネルギー２８１〜２８８ｅＶの範囲でのピークの強度比を求めた。以上の結果を（表１）に示す。
【００５１】
【表１】
2011071003.tif 000003
【００５２】
（表１）の結果から分かるように、フッ素含有量７０ｍｏｌ％以上８５ｍｏｌ％以下であり、ＸＰＳ分析の強度比が４：１〜６：１のＰＦＡ樹脂を用いた電池Ａ１〜Ａ４は十分
な放電容量が得られているとともに、高い耐漏液特性が得られた。一方、フッ素含有量が８５ｍｏｌ％より大きい電池Ｂ１〜Ｂ３では耐漏液特性の大きな劣化が見られ、分解調査した結果、ガスケット表面の剥離が観測され、これが耐漏液特性の悪化を招いたと考えられる。
【００５３】
また、フッ素含有量が７０ｍｏｌ％未満である電池Ｂ４〜Ｂ６では放電容量の大幅な低下が見られ、試験後全ての電池内部で浸入水分によると思われる水素ガスの発生が確認され、これが放電容量の低下を招いたと推測される。
【００５４】
また、フッ素含有量７０ｍｏｌ％以上８５ｍｏｌ％以下であるが、ＸＰＳ分析の強度比が４：１〜６：１ではないＰＦＡ樹脂を用いた電池Ａ５〜Ａ６は、放電容量、耐漏液特性ともに十分ではなかった。
【００５５】
これらの結果より、電池Ａ１〜Ａ４は電池Ａ５〜Ａ６や電池Ｂ１〜Ｂ６に比べ、高温多湿という苛酷な環境下での長期間の保存に対して、高いフッ素含有量によって水分浸入を抑制しつつ、ガスケット表面剥離や形状ばらつき、または機械的強度の低下による機密性の低下を招くことなく、高い信頼性を実現できていることが分かる。
【産業上の利用可能性】
【００５６】
本発明の扁平型非水電解液二次電池は、電子機器等の主電源またはバックアップ用電源として有用である。
【符号の説明】
【００５７】
１  正極
２  負極
３  セパレータ
４  電池ケース
５  封口板
６  ガスケット
７  集電体
【図１】
2011071003.tif 000004